【手続補正書】
【提出日】平成23年12月6日(2011.12.6)
【手続補正１】
【補正対象書類名】明細書
【補正対象項目名】０３１７
【補正方法】変更
【補正の内容】
【０３１７】
本出願では、以下の態様が提供される。
１．  基材と該基材に接着する親水性ゲル材料とを含む物品の製造方法であって、前記方法が、（ａ）前駆体組成物の総重量の少なくとも１０重量パーセントの極性溶媒、及び（ｂ）フリーラジカル重合が可能であって、１分子当たりのエチレン性不飽和基の平均数が少なくとも１．２であり、前記極性溶媒と混和性がある重合性材料；を含む前記前駆体組成物を提供する工程と、少なくとも２つの個別のウェルを有する金型を提供する工程と、前記前駆体組成物を前記金型に加え、前記前駆体組成物を少なくとも２つの個別のウェルの少なくとも一部分中に配置する工程と、基材を提供し、該基材を前記前駆体組成物の少なくとも一部分に接触するように配置する工程と、前記ウェル内で前記前駆体組成物を放射線に曝露し、前記重合性材料を少なくとも部分的に重合し、前記基材に接着した第１の膨潤形状の親水性ゲル材料を形成する工程と、を含む、方法。
２．  前記極性溶媒が水を含み、前記前駆体組成物が、該前駆体組成物の総重量の９０重量パーセント以下の重合性材料を含み、前記重合性材料が、少なくとも２つの（メタ）アクリロイル基を有し、少なくとも５つのアルキレンオキシド単位を有するポリ（アルキレンオキシド（メタ）アクリレート）を含む、態様１に記載の方法。
３．  基材と該基材に接着する親水性ゲル材料とを含む物品の製造方法であって、前記方法が、（ａ）前駆体組成物の総重量の少なくとも５重量パーセントの極性溶媒；及び（ｂ）フリーラジカル重合が可能であって、１分子当たりのエチレン性不飽和基の平均数が１．０を超え、前記極性溶媒と混和性がある重合性材料；を含む前記前駆体組成物を提供する工程と、少なくとも２つの個別のウェルを形成する方法で、接触する基材を有する金型を提供する工程と、前記前駆体組成物を前記金型に加え、前記前駆体組成物を少なくとも２つの個別のウェルの少なくとも一部分中に配置する工程と、前記ウェル内で前記前駆体組成物を放射線に曝露し、前記重合性材料を少なくとも部分的に重合し、前記基材に接着した第１の膨潤形状の親水性ゲル材料を形成する工程と、を含む、方法。
４．  前記前駆体組成物が、（ａ）水を含む、前記前駆体組成物の総重量の少なくとも１０重量パーセントである極性溶媒；及び（ｂ）前記前駆体組成物の総重量の９０重量パーセント以下であり、フリーラジカル重合が可能であって、１分子当たりのエチレン性不飽和基の平均数が少なくとも１．２であり、少なくとも２つの（メタ）アクリロイル基を有し、少なくとも５つのアルキレンオキシド単位を有するポリ（アルキレンオキシド（メタ）アクリレート）を含む重合性材料；を含む、態様３に記載の方法。
５．  基材と該基材に接着する親水性ゲル材料とを含む物品の製造方法であって、前記方法が、（ａ）前駆体組成物の総重量の少なくとも５重量パーセントの極性溶媒；及び（ｂ）フリーラジカル重合が可能であって、１分子当たりのエチレン性不飽和基の平均数が１．０を超え、前記極性溶媒と混和性がある重合性材料；を含む前記前駆体組成物を提供する工程と、前記前駆体組成物を基材の少なくとも１つの表面の少なくとも一部分にコーティングする工程と、前記前駆体組成物を放射線に曝露して前記重合性材料を少なくとも部分的に重合し、前記基材に接着した第１の膨潤した親水性ゲル材料のコーティングを提供する工程と、を含む、方法。
６．  前記前駆体組成物が、（ａ）前記前駆体組成物の総重量の１０重量パーセントを超える極性溶媒；及び（ｂ）フリーラジカル重合が可能であって、１分子当たりのエチレン性不飽和基の平均数が少なくとも１．２である重合性材料；を含む、態様５に記載の方法。
７．  前記前駆体組成物が、（ａ）水を含む、前記前駆体組成物の総重量の少なくとも１０重量パーセントである極性溶媒；及び（ｂ）前記前駆体組成物の総重量の９０重量パーセント以下であり、フリーラジカル重合が可能であって、１分子当たりのエチレン性不飽和基の平均数が少なくとも１．２であり、少なくとも２つの（メタ）アクリロイル基を有し、少なくとも５つのアルキレンオキシド単位を有するポリ（アルキレンオキシド（メタ）アクリレート）を含む重合性材料；を含む、態様５に記載の方法。
８．  前記前駆体組成物が、（ａ）前記前駆体組成物の総重量の少なくとも１０重量パーセントの極性溶媒；及び（ｂ）前記前駆体組成物の総重量の９０重量パーセント以下であって、フリーラジカル重合が可能であって、１分子当たりのエチレン性不飽和基の平均数が少なくとも１．２である重合性材料であり、前記極性溶媒と単相を形成し、少なくとも２つの（メタ）アクリロイル基を有し、少なくとも５つのアルキレンオキシド単位を有し、２，０００ｇ／モル未満の重量平均分子量を有するポリ（アルキレンオキシド（メタ）アクリレート）を含む、重合性材料；を含む、態様５に記載の方法。
９．  前記前駆体組成物が、（ａ）前記前駆体組成物の総重量の１０重量パーセントを超える極性溶媒；及び（ｂ）前記前駆体組成物の総重量の９０重量パーセント未満であって、フリーラジカル重合が可能であって、１分子当たりのエチレン性不飽和基の平均数が少なくとも１．２であり、前記極性溶媒と混和性がある重合性材料；を含み、前記重合性材料が、ｉ）少なくとも２つの（メタ）アクリロイル官能基及び少なくとも５つのアルキレンオキシド単位を有するポリ（アルキレンオキシド（メタ）アクリレート；及びｉｉ）前記前駆体組成物中の重合性材料の総重量の０〜２０重量パーセント未満であり、酸性基、酸性基の塩又はそれらの混合物に加えてエチレン性不飽和基を含むアニオン性モノマー；を含む、態様５に記載の方法。
１０．  非接触推積技術を使用する工程を含む、前記前駆体組成物をコーティングする工程と、前記前駆体組成物を放射線に曝露して、前記重合性材料を少なくとも部分的に重合し、基材上に第１の膨潤した親水性ゲル材料のコーティングを提供する工程が、基材の少なくとも１つの表面の少なくとも一部分上に、第１の膨潤した親水性ゲル材料の非連続コーティングを形成する工程を含む、態様５〜９のいずれか一項に記載の方法。
１１．  前記非接触推積が、インクジェット印刷を含む、態様１０に記載の方法。
１２．  前記非接着推積が、スプレー噴霧推積を含む、態様１０に記載の方法。
１３．  前記前駆体組成物が活性物質を更に含む、態様１〜１２のいずれか一項に記載の方法。
１４．  態様１〜４及び態様１〜４に従属する態様１３のいずれか一項に記載の方法によって製造され、基材と該基材に接着する成形親水性ゲル材料とを含む物品。
１５．  態様５〜１２及び態様５〜１２に従属する態様１３のいずれか一項に記載の方法によって製造され、基材と該基材に接着する親水性ゲル材料のコーティングとを含む物品。
１６．  成形親水性ゲル材料が接着した基材を含む物品であって、前記成形親水性ゲル材料が、前記基材に接触する際に、少なくとも部分的に重合し、少なくとも２つの個別のウェルを有する金型で成形される前駆体組成物から調製され、前記前駆体組成物は、（ａ）水を含み、前記前駆体組成物の総重量の少なくとも１０重量パーセントの極性溶媒；及び（ｂ）前記前駆体組成物の総重量の９０重量パーセント以下であり、フリーラジカル重合が可能であって、１分子当たりのエチレン性不飽和基の平均数が少なくとも１．２であり、前記極性溶媒と単相を形成し、少なくとも２つの（メタ）アクリロイル基を有し、少なくとも５つのアルキレンオキシド単位を有するポリ（アルキレンオキシド（メタ）アクリレート）を含む、重合性材料；を含む、物品。
１７．  成形親水性ゲル材料が接着した基材を含む物品であって、前記成形親水性ゲル材料が、前記基材に接触する際に、少なくとも部分的に重合し、少なくとも２つの個別のウェルを有する金型で成形される前駆体組成物から調製され、前記前駆体組成物は、（ａ）前記前駆体組成物の総重量の少なくとも１０重量パーセントの極性溶媒；及び（ｂ）前記前駆体組成物の総重量の９０重量パーセント以下であって、フリーラジカル重合が可能であって、１分子当たりのエチレン性不飽和基の平均数が少なくとも１．２である重合性材料であり、前記極性溶媒と単相を形成し、少なくとも２つの（メタ）アクリロイル基を有し、少なくとも５つのアルキレンオキシド単位を有し、２，０００ｇ／モル未満の重量平均分子量を有するポリ（アルキレンオキシド（メタ）アクリレート）を含む、重合性材料；を含む。物品。
１８．  親水性ゲル材料のコーティングが接着した基材を含む物品であって、前記親水性ゲル材料が、前記基材と接触する際に、少なくとも部分的に重合される前駆体組成物から調製され、前記前駆体組成物が、（ａ）前記前駆体組成物の総重量の少なくとも５重量パーセントの極性溶媒；及び（ｂ）フリーラジカル重合が可能であって、１分子当たりのエチレン性不飽和基の平均数が１．０を超え、前記極性溶媒と混和性がある重合性材料；を含む、物品。
１９．  前記前駆体組成物が、（ａ）前記前駆体組成物の総重量の１０重量パーセントを超える極性溶媒；及び（ｂ）フリーラジカル重合が可能であって、１分子当たりのエチレン性不飽和基の平均数が少なくとも１．２である重合性材料；を含む、態様１８に記載の物品。
２０．  前記前駆体組成物が、（ａ）水を含む、前記前駆体組成物の総重量の少なくとも１０重量パーセントである極性溶媒；及び（ｂ）前記前駆体組成物の総重量の９０重量パーセント以下であり、フリーラジカル重合が可能であって、１分子当たりのエチレン性不飽和基の平均数が少なくとも１．２であり、少なくとも２つの（メタ）アクリロイル基を有し、少なくとも５つのアルキレンオキシド単位を有するポリ（アルキレンオキシド（メタ）アクリレート）を含む重合性材料；を含む、態様１９に記載の物品。
２１．  前記前駆体組成物が、（ａ）前記前駆体組成物の総重量の少なくとも１０重量パーセントの極性溶媒；及び（ｂ）前記前駆体組成物の総重量の９０重量パーセント以下であって、フリーラジカル重合が可能であって、１分子当たりのエチレン性不飽和基の平均数が少なくとも１．２である重合性材料であり、前記極性溶媒と単相を形成し、少なくとも２つの（メタ）アクリロイル基及び少なくとも５つのアルキレンオキシド単位を有し、２，０００ｇ／モル未満の重量平均分子量を有するポリ（アルキレンオキシド（メタ）アクリレート）を含む、重合性材料；を含む、態様１９に記載の物品。
２２．  前記前駆体組成物が、（ａ）前記前駆体組成物の総重量の１０重量パーセントを超える極性溶媒；及び（ｂ）前記前駆体組成物の総重量の９０重量パーセント未満であって、フリーラジカル重合が可能であって、１分子当たりのエチレン性不飽和基の平均数が少なくとも１．２であり、前記極性溶媒と混和性がある、重合性材料；を含み、該重合性材料は、ｉ）少なくとも２つの（メタ）アクリロイル官能基及び少なくとも５つのアルキレンオキシド単位を有するポリ（アルキレンオキシド（メタ）アクリレート）；及びｉｉ）前記前駆体組成物中の重合性材料の総重量の０〜２０重量パーセント未満であって、酸性基、酸性基の塩又はそれらの混合物に加えてエチレン性不飽和基を含むアニオン性モノマー；を含む、態様１９に記載の物品。
２３．  前記コーティングが非連続コーティングである、態様１８〜２２のいずれか一項に記載の物品。
２４．  層状構成の前記親水性ゲル材料を含む医療物品である、態様１４〜２３のいずれか一項に記載の物品。
２５．  創傷包帯である、態様２４に記載の物品。
本開示の範囲及び趣旨から逸脱することなく本開示の様々な修正形態及び変更形態が、当業者には、明らかとなろう。また、本開示は、本明細書に記載した例示的な要素に限定されないことが理解されるべきである。本明細書で引用した特許、特許出願、及び刊行物の全ての開示内容は、それぞれが個々に援用された場合と同様に、その全内容が参照として組み込まれる。
【手続補正２】
【補正対象書類名】特許請求の範囲
【補正対象項目名】全文
【補正方法】変更
【補正の内容】
【特許請求の範囲】
【請求項１】
基材と該基材に接着する親水性ゲル材料とを含む物品の製造方法であって、前記方法が、
（ａ）前駆体組成物の総重量の少なくとも１０重量パーセントの極性溶媒、及び
（ｂ）フリーラジカル重合が可能であって、１分子当たりのエチレン性不飽和基の平均数が少なくとも１．２であり、前記極性溶媒と混和性がある重合性材料；を含む前記前駆体組成物を提供する工程と、
少なくとも２つの個別のウェルを有する金型を提供する工程と、
前記前駆体組成物を前記金型に加え、前記前駆体組成物を少なくとも２つの個別のウェルの少なくとも一部分中に配置する工程と、
基材を提供し、該基材を前記前駆体組成物の少なくとも一部分に接触するように配置する工程と、
前記ウェル内で前記前駆体組成物を放射線に曝露し、前記重合性材料を少なくとも部分的に重合し、前記基材に接着した第１の膨潤形状の親水性ゲル材料を形成する工程と、を含む、方法。
【請求項２】
基材と該基材に接着する親水性ゲル材料とを含む物品の製造方法であって、前記方法が、
（ａ）前駆体組成物の総重量の少なくとも５重量パーセントの極性溶媒；及び
（ｂ）フリーラジカル重合が可能であって、１分子当たりのエチレン性不飽和基の平均数が１．０を超え、前記極性溶媒と混和性がある重合性材料；を含む前記前駆体組成物を提供する工程と、
少なくとも２つの個別のウェルを形成する方法で、接触する基材を有する金型を提供する工程と、
前記前駆体組成物を前記金型に加え、前記前駆体組成物を少なくとも２つの個別のウェルの少なくとも一部分中に配置する工程と、
前記ウェル内で前記前駆体組成物を放射線に曝露し、前記重合性材料を少なくとも部分的に重合し、前記基材に接着した第１の膨潤形状の親水性ゲル材料を形成する工程と、を含む、方法。
【請求項３】
基材と該基材に接着する親水性ゲル材料とを含む物品の製造方法であって、前記方法が、
（ａ）前駆体組成物の総重量の少なくとも５重量パーセントの極性溶媒；及び
（ｂ）フリーラジカル重合が可能であって、１分子当たりのエチレン性不飽和基の平均数が１．０を超え、前記極性溶媒と混和性がある重合性材料；を含む前記前駆体組成物を提供する工程と、
前記前駆体組成物を基材の少なくとも１つの表面の少なくとも一部分にコーティングする工程と、
前記前駆体組成物を放射線に曝露して前記重合性材料を少なくとも部分的に重合し、前記基材に接着した第１の膨潤した親水性ゲル材料のコーティングを提供する工程と、を含む、方法。
【請求項４】
成形親水性ゲル材料が接着した基材を含む物品であって、前記成形親水性ゲル材料が、前記基材に接触する際に、少なくとも部分的に重合し、少なくとも２つの個別のウェルを有する金型で成形される前駆体組成物から調製され、前記前駆体組成物は、
（ａ）水を含み、前記前駆体組成物の総重量の少なくとも１０重量パーセントの極性溶媒；及び
（ｂ）前記前駆体組成物の総重量の９０重量パーセント以下であり、フリーラジカル重合が可能であって、１分子当たりのエチレン性不飽和基の平均数が少なくとも１．２であり、前記極性溶媒と単相を形成し、少なくとも２つの（メタ）アクリロイル基を有し、少なくとも５つのアルキレンオキシド単位を有するポリ（アルキレンオキシド（メタ）アクリレート）を含む、重合性材料；を含む、物品。
【請求項５】
成形親水性ゲル材料が接着した基材を含む物品であって、前記成形親水性ゲル材料が、前記基材に接触する際に、少なくとも部分的に重合し、少なくとも２つの個別のウェルを有する金型で成形される前駆体組成物から調製され、前記前駆体組成物は、
（ａ）前記前駆体組成物の総重量の少なくとも１０重量パーセントの極性溶媒；及び
（ｂ）前記前駆体組成物の総重量の９０重量パーセント以下であって、フリーラジカル重合が可能であって、１分子当たりのエチレン性不飽和基の平均数が少なくとも１．２である重合性材料であり、前記極性溶媒と単相を形成し、少なくとも２つの（メタ）アクリロイル基を有し、少なくとも５つのアルキレンオキシド単位を有し、２，０００ｇ／モル未満の重量平均分子量を有するポリ（アルキレンオキシド（メタ）アクリレート）を含む、重合性材料；を含む。物品。
【請求項６】
親水性ゲル材料のコーティングが接着した基材を含む物品であって、前記親水性ゲル材料が、前記基材と接触する際に、少なくとも部分的に重合される前駆体組成物から調製され、前記前駆体組成物が、
（ａ）前記前駆体組成物の総重量の少なくとも５重量パーセントの極性溶媒；及び
（ｂ）フリーラジカル重合が可能であって、１分子当たりのエチレン性不飽和基の平均数が１．０を超え、前記極性溶媒と混和性がある重合性材料；を含む、物品。